イソシアネート基が存在する液体に添加することによって自身の色が変色するイソシアネート基呈色溶液であって、少なくとも、塩基性染料と、ジエチレントリアミンDETAと、酢酸エチルと、からなり、前記塩基性染料がマラカイトグリーンまたはマゼンタまたはメチルバイオレットまたはクリスタルバイオレットのいずれかのトリフェニルメタン系塩基性染料であることを特徴とするイソシアネート基呈色溶液。本発明の課題は、工場などの生産現場において、配合済みの二液硬化型ポリウレタン系接着剤をインキパンに投入する直前に、ポリイソシアネート成分を加え忘れるのを未然に防止するため、その接着剤中のポリイソシアネート成分イソシアネート基の存在を迅速にかつ簡便に確認することが可能な、酢酸エチルに溶解したイソシアネート基を有する化合物と反応して変色するイソシアネート基呈色溶液を提供することである。上記課題点を解決する手段として、本発明の請求項1は、イソシアネート基が存在する液体に添加することによって自身の色が変色するイソシアネート基呈色溶液であって、少なくとも、塩基性染料と、ジエチレントリアミンDETAと、酢酸エチルと、からなり、前記塩基性染料がマラカイトグリーンまたはマゼンタまたはメチルバイオレットまたはクリスタルバイオレットのいずれかのトリフェニルメタン系塩基性染料であることを特徴とするイソシアネート基呈色溶液である。本発明のイソシアネート基呈色溶液を用いることにより、工場などの生産現場において、配合済みの二液硬化型ポリウレタン系接着剤をインキパンに投入する直前に、その接着剤中のポリイソシアネート成分イソシアネート基の存在を迅速にかつ簡便に確認することが可能となり、硬化剤であるポリイソシアネート成分を入れ忘れた状態で積層体を量産してしまうという人為的ミスを未然に防ぐことが可能となった。本発明のイソシアネート基呈色溶液は、トリフェニルメタン系塩基性染料と、ジエチレントリアミンDETAと、酢酸エチルからなる呈色溶液であり、酢酸エチルに溶解したイソシアネート基を有する化合物と反応して変色する性質を持っている。本発明のイソシアネート基呈色溶液を構成するトリフェニルメタン系塩基性染料とは、トリフェニルメタンを骨格とし、主として窒素原子の塩基性により化学的塩基性を示す染料であり、その入手のしやすさや、比較的安価なこと、水や温水に可溶なことなどから、マラカイトグリーン、マゼンタ塩化ロザニリン、フクシンともいう、メチルバイオレット、またはクリスタルバイオレットが好適に使用できる。本発明のイソシアネート基呈色溶液を構成するジエチレントリアミンDETAは、ビス2-アミノエチルアミンとも表記されるアミン類で、比較的安価なこと、水に良く溶けること、臭気がほとんどなくそれほど塩基性が強くないため取扱いが容易で、その沸点が207°Cと比較的高いために溶液から飛散しにくく濃度を安定的に保てるため、好適に使用できる。本発明のイソシアネート基呈色溶液を構成する酢酸エチルは、なるべく純度が高いものが好適であるが、純度99.3の市販品を使用することが可能である。本発明のイソシアネート基呈色溶液が、酢酸エチルに溶解したイソシアネート基を有する化合物と反応して変色するメカニズムについて説明する。先ずトリフェニルメタン系塩基性染料は、ジエチレントリアミンDETAと結合体を形成し、これが酢酸エチルに溶解するために酢酸エチル溶液として作製することができる。トリフェニルメタン系塩基性染料-ジエチレントリアミンDETA結合体を含むこのイソシアネート基呈色溶液の極微量例えば、1リットルの被添加物に対してイソシアネート基呈色溶液をスポイト1滴添加を、酢酸エチルに溶解したイソシアネート基を有する化合物に滴下すると、ジエチレントリアミンDETAとイソシアネート基の反応性が非常に高いために、瞬時にこれらが尿素化合物を形成し、この際トリフェニルメタン系塩基性染料-ジエチレントリアミンDETA結合体からジエチレントリアミンDETAが外れるためトリフェニルメタン系塩基性染料の変色を肉眼で確認することができる。次に具体的なトリフェニルメタン系塩基性染料の変色について説明する。先ずマラカイトグリーンの場合、ジエチレントリアミンDETAとの結合体では無色透明、ジエチレントリアミンDETAが外れると青色に変色する。同様に、マゼンタ塩化ロザニリン、フクシンともいうでは茶色から赤色に、メチルバイオレットでは茶色から紫色に、クリスタルバイオレットでは橙色から紫色に変色する。この変色の際に掛かる時間はいずれも5秒以下である。イソシアネート基の存在の確認を行う、配合済みの二液硬化型ポリウレタン系接着剤は、主に主剤であるポリオール成分と硬化剤であるポリイソシアネート成分と希釈溶剤からなっている。これらのポリオール成分とポリイソシアネート成分の配合については、重量比率やNCO/OH比にかかわらず使用することができる。また、希釈溶剤は主として酢酸エチルを使用していれば良く、少量であればトルエン、メチルエチルケトン、イソプロピルアルコールなどが混在していてもかまわない。上記ポリオール成分とポリイソシアネート成分とを混合するとウレタン結合が生成されるが、例えポリオール成分リッチな状況でもインキパンにこの接着剤を投入する直前には、必ずイソシアネート基が残存している。本発明のイソシアネート基呈色溶液は非常に感度が高く、酢酸エチル溶液中の極微量のイソシアネート基の残存によって敏感に変色を確認することができる。ただし、二液硬化型ポリウレタン系接着剤の固形分が例えば20~30wtと比較的高い場合は、接着剤の粘度が高すぎるため滴下したイソシアネート基呈色溶液が均一に混ざらないことが起こりうるため、好ましくは接着剤の固形分を5wt以下に希釈して変色を確認した方が良い。また、主剤であるポリオール成分の種類によっては着色しておりその色の濃いものがあるが、この場合も変色が確認可能な程度まで接着剤を希釈して変色を確認した方が良い。以上のような本発明のイソシアネート基呈色溶液により、工場などの生産現場において、配合済みの二液硬化型ポリウレタン系接着剤をインキパンに投入する直前に、その接着剤中のポリイソシアネート成分イソシアネート基の存在を迅速にかつ簡便に確認することが可能となり、ポリイソシアネート成分を加え忘れるのを未然に防止することが可能となった。以下、実施例により本発明を更に詳しく説明する。[イソシアネート基呈色溶液の調製]トリフェニルメタン系塩基性染料としてマラカイトグリーンしゅう酸塩関東化学社製、規格:鹿1級0.1gを40°Cに加温した蒸留水10gに加え10分以上撹拌した。次に、ジエチレントリアミンDETA関東化学社製、規格:鹿特級10gを加え、1時間以上撹拌した。次に、酢酸エチル関東化学社製、規格:鹿1級10gを加え10分以上撹拌し、30分静置後上澄み液酢酸エチル溶液を取り出し密封容器にとった。この上澄み液を1日静置後、酢酸エチルを用いて1/2に希釈してこれをイソシアネート基呈色溶液とした。ポリオール成分としてポリエステルポリオール三井化学社製、登録商標オイレスターのQタイプとポリイソシアネート成分としてトリレンジイソシアネートのアダクトタイプを、NCO/OH比が1.0になるように配合し、希釈溶剤として酢酸エチルを用いた固形分が30wtの二液硬化型ポリウレタン系接着剤を調製した。次に、この接着剤より1gを採取し、これに酢酸エチルを5g加え固形分を5wtとしたものをイソシアネート基確認用試料とした。このイソシアネート基確認用試料に、スポイトを用いて上記イソシアネート基呈色溶液無色透明を1滴滴下しよく撹拌したところ、すぐに青色に変色しイソシアネート基の存在が確認できた。この時の所要時間は5秒であった。トリフェニルメタン系塩基性染料としてマゼンタ関東化学社製、塩化ロザニリン、フクシンともいうを使用した以外は、実施例1と同様の方法でイソシアネート基呈色溶液を調製した。実施例1で調製したイソシアネート基確認用試料に、スポイトを用いてこのイソシアネート基呈色溶液茶色を1滴滴下しよく撹拌したところ、すぐに赤色に変色しイソシアネート基の存在が確認できた。この時の所要時間は5秒であった。トリフェニルメタン系塩基性染料としてメチルバイオレットB関東化学社製、規格:鹿1級を使用した以外は、実施例1と同様の方法でイソシアネート基呈色溶液を調製した。実施例1で調製したイソシアネート基確認用試料に、スポイトを用いてこのイソシアネート基呈色溶液茶色を1滴滴下しよく撹拌したところ、すぐに紫色に変色しイソシアネート基の存在が確認できた。この時の所要時間は5秒であった。トリフェニルメタン系塩基性染料としてクリスタルバイオレット関東化学社製、規格:鹿1級を使用した以外は、実施例1と同様の方法でイソシアネート基呈色溶液を調製した。実施例1で調製したイソシアネート基確認用試料に、スポイトを用いてこのイソシアネート基呈色溶液橙色を1滴滴下しよく撹拌したところ、すぐに紫色に変色しイソシアネート基の存在が確認できた。この時の所要時間は5秒であった。<比較例1>実施例1で調製したイソシアネート基確認用試料を用いて、赤外分光装置IRにより赤外吸収スペクトルを得た結果、2270cm-1付近に強い吸収帯がみられたことからイソシアネート基の存在が確認できた。この時の所要時間は10分であった。実施例1~4、比較例1の結果をまとめて表1に示す。表1からも明らかなように、実施例1~4に係る本発明のイソシアネート基呈色溶液を用いた方法では、配合済みの二液硬化型ポリウレタン系接着剤中のポリイソシアネート成分イソシアネート基の存在を溶液の変色により、迅速にかつ簡便に確認することが可能であった。一方、比較例1に係る赤外分光装置IRを用いた方法でも、配合済みの二液硬化型ポリウレタン系接着剤中のポリイソシアネート成分イソシアネート基の存在を確認することができたが、本発明のイソシアネート基呈色溶液を用いた方法と比較して長い時間を要した。